Patent ES-2906970-T3 (ES)
Title: Filtro interferencial con color de reflexión naranja independiente angular y alta transmitancia solar, adecuado para la integración en el tejado de sistemas de energía solar
Inventor: SCHÜLER ANDREAS
IPC: F24S80/52
Filed: 2013-08-30
Granted: 2022-04-21
Abstract: Unidad de vidriado solar, adecuada para módulos fotovoltaicos y colectores térmicos solares, que comprende un sustrato delimitado por dos caras principales y un filtro de interferencia multicapa también delimitado por dos caras principales, estando una cara principal de dicho sustrato adaptada para estar en contacto con un medio incidente, estando la otra cara principal en contacto con una de las caras principales de dicho filtro de interferencia, estando la otra cara principal de dicho filtro de interferencia adaptada para estar en contacto con un medio de salida; teniendo dicho medio incidente un índice de refracción ninc = 1, teniendo dicho sustrato un índice de refracción nsustrato definido de la siguiente manera: 1,45 <= nsustrato <= 1,6 a 550 nm, y teniendo dicho medio de salida un índice de refracción nsalida= 1 o definido de la siguiente manera 1,45 <= nsalida <= 1,6 a 550 nm; y en donde el filtro de interferencia multicapa de dicha unidad incluye una pluralidad de capas alternas apiladas de alto índice de refracción nH y bajo índice de refracción nL configuradas para producir una estabilidad de color CIE ΔE*Norm , como se observa bajo iluminación diurna CIE D65 en ángulos de reflexión más altos θr correspondientes a θr > 10°, que es menos de 15 o ΔE*Norm <= (θr / 3°) para 10°< θr <= 60°; en donde dicho filtro de interferencia multicapa comprende una o más capas de óxido metálico con una pequeña absorción expresada por un coeficiente de extinción (k) <= 0,2 para longitudes de onda λ con 450 nm <= λ <= 2500 nm, y en donde dicho filtro de interferencia multicapa, compuesto por la pluralidad de capas alternas apiladas con los índices de refracción nL y nH, tiene una relación de los índices de refracción nL/nH de los materiales elegidos entre 0,75 y 0,95; caracterizada por que la pluralidad de capas alternas apiladas de índices de refracción altos y bajos del filtro de interferencia multicapa está configurada además para producir un color visible de reflexión de la unidad de vidriado solar, visible para el ojo humano desde la cara principal del sustrato adaptado para estar en contacto con el medio incidente y bajo iluminación diurna CIE D65 con un ángulo de reflexión casi normal θr correspondiente a θr <= 10°, caracterizada por las coordenadas x,y de color CIE definidas por la siguiente expresión 0,4 - 0,33 * x <= y <= 1,25 * x correspondiente a la reflexión del color naranja amarillento a rojo violáceo, y por que la pluralidad de capas alternas apiladas de índices de refracción altos y bajos del filtro de interferencia multicapa está configurada además para producir un espectro de reflectancia que comprende (i) un pico de reflectancia espectral (λP) con un ángulo de reflexión de observación casi normal correspondiente a θr <= 10° en un intervalo de longitudes de onda >= 700 nm y <= 1600 nm y que se desplaza a longitudes de onda inferiores al aumentar el ángulo de observación; y (ii) un saliente o un pico secundario (λS) a una longitud de onda >= 500 nm y <= 780 nm y a una longitud de onda más corta que la del pico de reflectancia espectral (λP) y en un intervalo de longitud de onda de dicho color visible de reflexión de la unidad de vidriado solar con un ángulo de reflexión casi normal correspondiente a θr <= 10°.